(57)【要約】【課題】  所望によりスキン層が形成可能であり、微細なセルを有する発泡体を、連続的に押出発泡成形することのできる、工業的に有利な、微細セル発泡体の押出発泡成形方法、その方法に用いられる押出発泡成形装置、その方法により得られる微細セル発泡体を提供すること。【解決手段】  押出機２において、熱可塑性樹脂を含む成形材料を、溶融しつつその成形材料に超臨界状態の不活性ガスを混合溶解し、その後、成形材料のその状態における固化温度よりも高い温度に温度制御されているダイ４から、押し出した瞬間には実質的に発泡しないか低発泡状態となるように大気圧下に押し出し、ローラ部６０で圧延する。この方法では、押し出し時には気泡核が意図的に形成されず、その後の押圧により、スキン層が形成される微細なセルを有するマイクロセルラーフォームが形成される。【選択図】    図１
2004338396.tif 000002
【特許請求の範囲】
【請求項１】
熱可塑性樹脂を含む成形材料を溶融する溶融工程、
前記溶融工程において、溶融する前記成形材料に不活性流体を混合する混合工程、
不活性流体が混合された溶融状態の前記成形材料を、その成形材料のその状態における固化温度よりも高い温度で、かつ、押し出した瞬間には実質的に発泡しないか低発泡状態となるように押し出す押出工程、
押し出された前記成形材料に外力を加えて発泡させる外力付与工程を備えていることを特徴とする、微細セル発泡体の押出発泡成形方法。
【請求項２】
前記混合工程において、不活性流体を、溶融する前記成形材料および不活性流体の合計に対して、５重量％以下の濃度となるように、前記成形材料に混合することを特徴とする、請求項１に記載の微細セル発泡体の押出発泡成形方法。
【請求項３】
前記外力付与工程において、前記成形材料をローラにより押圧することを特徴とする、請求項１または２に記載の微細セル発泡体の押出発泡成形方法。
【請求項４】
前記外力付与工程において、前記成形材料を延伸することを特徴とする、請求項１または２に記載の微細セル発泡体の押出発泡成形方法。
【請求項５】
熱可塑性樹脂を含む成形材料を移動させながら溶融させるための押出機と、
前記押出機における前記成形材料の移動方向途中に接続され、溶融する前記成形材料に対して不活性流体を供給するための不活性流体供給部と、
前記押出機における前記成形材料の移動方向下流側に接続され、不活性流体が混合された溶融状態の前記成形材料を、その成形材料のその状態における固化温度よりも高い温度で、かつ、押し出した瞬間には実質的に発泡しないか低発泡状態となるように押し出すためのダイと、
前記ダイから押し出された前記成形材料に、外力を加えて発泡させるための外力付与手段とを備えていることを特徴とする、微細セル発泡体の押出発泡成形装置。
【請求項６】
前記不活性流体供給部は、不活性流体の供給量を、溶融する前記成形材料および不活性流体の合計に対して、供給される不活性流体が５重量％以下の濃度となるように、調整するための濃度調整手段を備えていることを特徴とする、請求項５に記載の微細セル発泡体の押出発泡成形装置。
【請求項７】
前記外力付与手段が、前記成形材料を押圧するローラであることを特徴とする、請求項５または６に記載の微細セル発泡体の押出発泡成形装置。
【請求項８】
前記外力付与手段が、前記成形材料を延伸するための延伸手段であることを特徴とする、請求項５または６に記載の微細セル発泡体の押出発泡成形装置。
【請求項９】
請求項１ないし３のいずれかに記載の微細セル発泡体の押出発泡成形方法により得られ、スキン層を有し、平均セル径が１５０μｍ以下、かつ、セル密度が１０５〜１０１０個／ｃｍ３であることを特徴とする、微細セル発泡体。
【発明の詳細な説明】
【技術分野】
【０００１】
本発明は、微細セル発泡体の押出発泡成形方法および押出発泡成形装置、詳しくは、所望によりスキン層が形成可能であり、微細なセルを有するマイクロセルラーフォームを押出発泡成形するための押出発泡成形方法、その方法に用いられる押出発泡成形装置、および、その方法により得られる微細セル発泡体に関する。
【背景技術】
【０００２】
近年、熱可塑性樹脂を、押出発泡成形装置を用いて押出発泡成形する方法において、環境にやさしいクリーンな炭酸ガスや窒素ガスなどの不活性流体を、発泡剤として用いて、微細なセルからなるマイクロセルラーフォームを成形する方法が、種々検討されている。
【０００３】
たとえば、特表２００２−５０１４４３号公報（特許文献１）には、押出機の長手方向途中のバレル内に、圧力降下を生じさせる複数の核形成通路を有する核形成器を設けるとともに、その核形成器の上流側にスクリューおよび超臨界二酸化炭素の受口を、その核形成器の下流側に滞留室およびダイを設ける押出システムが提案されている。
【０００４】
この押出システムでは、スクリューにより溶融押出される高分子材料に、受口から超臨界二酸化炭素を供給し、混合することにより単一相溶液とし、次いで、この単一相溶液を、核形成器の核形成通路に通過させて、核形成通路の通過中の圧力降下により気泡の核を形成させて、核形成通路から滞留室に至ったときに、高度に核形成された均一な高分子材料の流体流とし、次いで、滞留室において冷却により気泡の成長を抑制しつつ、その後、高分子材料と非常に小さい気泡との液体混合物の状態で、その混合物を、十分に高い温度でダイに通過させることにより、押出発泡成形する。
【０００５】
このような方法によれば、単一相溶液を、核形成器において一旦分離して、核形成通路にてそれぞれ気泡の核を形成させ、その後、滞留室において合流させることにより、多数の核を有する高分子材料の流体流とすることができるので、これをダイから押し出せば、多数の核を均一に成長させることができ、所望の厚さの微孔性ポリマーを連続して成形することができる、というものである。
【特許文献１】特表２００２−５０１４４３号公報
【発明の開示】
【発明が解決しようとする課題】
【０００６】
しかるに、このような方法によると、ダイから通過させる以前に、高分子材料の流体流に、多数の気泡の核を形成させておくので、ダイから押し出すときに、気泡が発生し、その押し出し時の剪断力によって、気泡の破泡や合泡が進むため、発泡体の気泡径が大きくなり、また、スキン層を形成することができないという不具合がある。
【０００７】
また、バレル内に核形成器を設けると、バレル内の圧力調整が構造的に困難となり、押し出し時の圧力制御が難しく、また、バレルが長くなるなど、工業的には不向きな要因を含んでいる。
【０００８】
本発明の目的は、所望によりスキン層が形成可能であり、微細なセルを有する発泡体を、連続的に押出発泡成形することのできる、工業的に有利な、微細セル発泡体の押出発泡成形方法、その方法に用いられる押出発泡成形装置、その方法により得られる微細セル発泡体を提供することにある。
【課題を解決するための手段】
【０００９】
上記目的を達成するために、本発明の微細セル発泡体の押出発泡成形方法は、熱可塑性樹脂を含む成形材料を溶融する溶融工程、前記溶融工程において、溶融する前記成形材料に不活性流体を混合する混合工程、不活性流体が混合された溶融状態の前記成形材料を、その成形材料のその状態における固化温度よりも高い温度で、かつ、押し出した瞬間には実質的に発泡しないか低発泡状態となるように押し出す押出工程、押し出された前記成形材料に外力を加えて発泡させる外力付与工程を備えていることを特徴としている。
【００１０】
このような方法によると、溶融工程において、溶融された熱可塑性樹脂を含む成形材料に、混合工程において、不活性流体が混合され、押出工程において、その不活性流体が混合された溶融状態の成形材料が、その成形材料のその状態における固化温度よりも高い温度で、かつ、押し出した瞬間には実質的に発泡しないか低発泡状態となるように押し出された後、外力付与工程において、その成形材料に外力が加えられることによって、その成形材料が発泡する。
【００１１】
すなわち、この方法では、押し出し時には、成形材料が押し出した瞬間には実質的に発泡しないか低発泡状態にある、つまり、押し出し時には、気泡核が意図的に形成されていないので、押し出し時に気泡が破泡あるいは合泡することを著しく低減することができる。そして、その後に、外力を加えることにより、成形材料中において気泡核を形成して、これを成長させることにより発泡させるので、微細なセルを有する発泡体を、所望の厚みおよび形状で、連続的に押出発泡成形することができる。
【００１２】
また、本発明の押出発泡成形方法においては、前記混合工程において、不活性流体を、溶融する前記成形材料および不活性流体の合計に対して、５重量％以下の濃度となるように、前記成形材料に混合することが好ましい。
【００１３】
また、本発明の押出発泡成形方法においては、前記外力付与工程において、前記成形材料をローラにより押圧するか、または、前記成形材料を延伸することが好ましい。
【００１４】
また、本発明の微細セル発泡体の押出発泡成形装置は、熱可塑性樹脂を含む成形材料を移動させながら溶融させるための押出機と、前記押出機における前記成形材料の移動方向途中に接続され、溶融する前記成形材料に対して不活性流体を供給するための不活性流体供給部と、前記押出機における前記成形材料の移動方向下流側に接続され、不活性流体が混合された溶融状態の前記成形材料を、その成形材料のその状態における固化温度よりも高い温度で、かつ、押し出した瞬間には実質的に発泡しないか低発泡状態となるように押し出すためのダイと、前記ダイから押し出された前記成形材料に、外力を加えて発泡させための外力付与手段とを備えていることを特徴としている。
【００１５】
このような押出発泡成形装置によると、まず、押出機において、熱可塑性樹脂を含む成形材料が、移動されながら溶融され、その移動方向途中において、不活性流体供給部から、その成形材料に対して不活性流体が供給される。その後、不活性流体が混合された溶融状態の成形材料が、その成形材料のその状態における固化温度よりも高い温度で、かつ、押し出した瞬間には実質的に発泡しないか低発泡状態となるようにダイから押し出された後、外力付与手段によって、その成形材料に外力が加えられることによって、その成形材料が発泡する。
【００１６】
すなわち、この押出発泡成形装置では、ダイからの押し出し時には、成形材料が押し出した瞬間には実質的に発泡しないか低発泡状態にある、つまり、ダイからの押し出し時には、気泡核が意図的に形成されていないので、押し出し時に気泡が破泡あるいは合泡することを著しく低減することができる。そして、その後に、外力付与手段によって外力を加えることにより、成形材料中において気泡核を形成して、これを成長させることにより発泡させるので、微細なセルを有する発泡体を、所望の厚みおよび形状で、連続的に押出発泡成形することができる。また、成形機内に核形成器などを設ける必要もないので、装置構成の簡略化を図ることができるとともに、ダイからの押し出し時において確実に圧力制御することができ、また、成形機が長くなることもなく、工業的に有利な押出発泡成形装置を提供することができる。
【００１７】
また、本発明の押出発泡成形装置においては、前記不活性流体供給部は、不活性流体の供給量を、溶融する前記成形材料および不活性流体の合計に対して、供給される不活性流体が５重量％以下の濃度となるように、調整するための濃度調整手段を備えていることが好ましい。
【００１８】
また、本発明の押出発泡成形装置においては、前記外力付与手段が、前記成形材料を押圧するローラであるか、または、前記成形材料を延伸するための延伸手段であることが好ましい。
【００１９】
また、本発明は、上記した微細セル発泡体の押出発泡成形方法により得られ、スキン層を有し、平均セル径が１５０μｍ以下、かつ、セル密度が１０５〜１０１０個／ｃｍ３である、微細セル発泡体をも含んでいる。
【発明の効果】
【００２０】
本発明の押出発泡成形方法によれば、押し出し時には、成形材料が押し出した瞬間には実質的に発泡しないか低発泡状態にある、つまり、押し出し時には、気泡核が意図的に形成されていないので、押し出し時に気泡が破泡あるいは合泡することを著しく低減することができる。そして、その後に、外力を加えることにより、成形材料中において気泡核を形成して、これを成長させることにより発泡させるので、微細なセルを有する発泡体を、所望の厚みおよび形状で、連続的に押出発泡成形することができる。
【００２１】
また、本発明の押出発泡成形装置によれば、成形機内に核形成器などを設ける必要もないので、装置構成の簡略化を図ることができるとともに、ダイからの押し出し時において確実に圧力制御することができ、また、成形機が長くなることもなく、工業的に有利な押出発泡成形装置を提供することができる。
【００２２】
そして、本発明の微細セル発泡体は、微細なセルを有する発泡体として各種の分野において有用に用いられる。
【発明を実施するための最良の形態】
【００２３】
図１は、本発明の微細セル発泡体の押出発泡成形装置としてのタンデム型押出発泡成形装置の要部構成を示す概略全体構成図である。
【００２４】
図１において、このタンデム型押出発泡成形装置１は、押出機２と、不活性流体供給部としてのガス供給部３と、ダイ４と、外力付与手段としてのローラ部６０と、これら各部を制御するためのＣＰＵ５とを備えている。
【００２５】
押出機２は、第１押出機６、連結部７および第２押出機８を備えている。
【００２６】
第１押出機６は、シリンダ９、および、そのシリンダ９内に２本のスクリュー１０（図１では１本のスクリューのみが現われている。）を備える二軸押出機から構成されており、さらに、駆動モータ１１、ホッパ１２およびヒータ１３などを備えている。
【００２７】
シリンダ９は、筒状部材からなり、そのシリンダ９内に内装される２本のスクリュー１０の軸方向一端部（押出方向（成形材料の移動方向）上流側端部）を、回転可能に軸受支持している。
【００２８】
また、このシリンダ９におけるスクリュー１０の軸方向一端部には、ホッパ１２が接続される供給口１４が形成されている。また、このシリンダ９におけるスクリュー１０の軸方向他端部（押出方向（成形材料の移動方向）下流側端部）には、成形材料を連結部７に向けて押し出すための押出口１５が形成されている。また、このシリンダ９におけるスクリュー１０の軸方向途中には、後述するガスノズル３０が接続されるノズル接続口４８が形成されている。
【００２９】
２本のスクリュー１０は、シリンダ９内において、軸方向に沿って並行に配置されている。これら２本のスクリュー１０の径、条数、回転方向（同方向回転または異方向回転）、噛み合いの有無などは、その用途および目的によって、適宜選択される。
【００３０】
駆動モータ１１は、シリンダ９におけるスクリュー１０の軸方向一端部において、図示しない減速装置などを介して、２本のスクリュー１０の軸方向一端部にそれぞれ連結されている。
【００３１】
ホッパ１２は、シリンダ９の供給口１４に接続されている。このホッパ１２には、成形材料として、熱可塑性樹脂、たとえば、ポリエチレン、ポリプロピレン、エチレン−プロピレン共重合体、ポリアクリロニトリル、ポリアミド、ポリエチレンテレフタレート、ポリ乳酸、ポリフェニレンスルフィド、ポリカーボネートなどの結晶性あるいは半結晶性の熱可塑性樹脂や、たとえば、ポリスチレン、ポリ塩化ビニル、ポリウレタン、ポリメタクリル酸メチルなどの非結晶性の熱可塑性樹脂などのペレットが投入される。なお、これら熱可塑性樹脂は、２種類以上投入してもよい。
【００３２】
ヒータ１３は、シリンダ９における外周面に、スクリュー１０の軸方向に沿って複数のブロックごとに設けられている。シリンダ９内には、ＣＰＵ５に接続される図示しない温度センサが設けられており、この温度センサによって検知された検知温度に基づいて、ヒータ１３がブロック単位で温度制御される。
【００３３】
なお、シリンダ９内には、ＣＰＵ５に接続される図示しない圧力センサが設けられている。
【００３４】
連結部７は、第１押出機６の押出口１５に接続される出口部１６と、第２押出機８の次に述べるシリンダ２２の供給口２６に接続される入口部１７と、これら出口部１６および入口部１７を接続する接続管１８とを一体的に備えている。
【００３５】
出口部１６には、絞り１９が設けられている。この絞り１９は、出口部１６の流路２０に臨み、流路２０に対して矢印方向に進退自在に設けられている。そして、絞り１９は、ＣＰＵ５の制御によって、進出により流路２０を閉鎖し、退避により流路２０を開放するように動作され、その進退動作により、流路２０の開閉および開度を調整して、第１押出機６から第２押出機８に押し出される成形材料の押出量を調整可能に構成されている。
【００３６】
また、出口部１６における絞り１９よりも成形材料の押出方向上流側には、ＣＰＵ５に接続される図示しない圧力センサが設けられており、この圧力センサによって検知される検知圧力に基づいて、絞り１９の進退動作が制御される。
【００３７】
第２押出機８は、第１押出機６と大略同様の構成とされ、シリンダ２２、および、そのシリンダ２２内に２本のスクリュー２３（図１では１本のスクリューのみが現われている。）を備える二軸押出機から構成されており、さらに、駆動モータ２４およびヒータ２５などを備えている。
【００３８】
シリンダ２２は、筒状部材からなり、そのシリンダ２２内に内装される２本のスクリュー２３の軸方向一端部（押出方向（成形材料の移動方向）上流側端部）を、回転可能に軸受支持している。
【００３９】
また、このシリンダ２２におけるスクリュー２３の軸方向一端部には、連結部７の入口部１７が接続される供給口２６が形成されている。また、このシリンダ２２におけるスクリュー２３の軸方向他端部（押出方向（成形材料の移動方向）下流側端部）には、成形材料をダイ４に向けて押し出すための押出口２７が形成されている。
【００４０】
２本のスクリュー２３は、シリンダ２２内において、軸方向に沿って並行に配置されている。これら２本のスクリュー２３の径、条数、回転方向（同方向回転または異方向回転）、噛み合いの有無などは、その用途および目的によって、適宜選択される。
【００４１】
駆動モータ２４は、シリンダ２２におけるスクリュー２３の軸方向一端部において、図示しない減速装置などを介して、２本のスクリュー２３の軸方向一端部にそれぞれ連結されている。
【００４２】
ヒータ２５は、シリンダ２２における外周面に、スクリュー２３の軸方向に沿って複数のブロックごとに設けられている。シリンダ２２内には、ＣＰＵ５に接続される図示しない温度センサが設けられており、この温度センサによって検知された検知温度に基づいて、ヒータ２５がブロック単位で温度制御される。
【００４３】
なお、シリンダ２２内には、ＣＰＵ５に接続される図示しない圧力センサが設けられている。
【００４４】
ガス供給部３は、ガスタンク２８、濃度調整手段としての定量供給ポンプ２９、ガスノズル３０およびガス供給ライン３１を備えている。
【００４５】
ガスタンク２８には、不活性流体として、たとえば、炭酸ガス（二酸化炭素ガス）や窒素ガスなどの不活性ガスが貯蔵されている。また、ガスタンク２８は、ガス供給ライン３１を介して定量供給ポンプ２９に接続されている。
【００４６】
定量供給ポンプ２９は、ガス供給ライン３１を介してガスノズル３０に接続されている。この定量供給ポンプ２９は、次に述べるガスノズル３０を介して、シリンダ９内に、ガスタンク２８に貯蔵されている不活性ガスを、単位時間あたり一定量で供給することができる定量供給ポンプから構成されている。
【００４７】
ガスノズル３０は、図２に示すように、ノズル部３２と、ノズル部３２に螺合されるジョイント部３３とを備えている。
【００４８】
ノズル部３２は、先端筒部３４と、先端筒部３４の後端から連続して先端筒部３４より大径に形成される中間筒部３５と、中間筒部３５の後端から連続して中間筒部３５より大径に形成される後端筒部３６とが一体的に形成されている。
【００４９】
また、先端筒部３４の筒内先端部には、段差状のばね受け部３７が、中間筒部３５の筒内先端部には、段差状の係止部３８が、後端筒部３６の筒内上端部には、ねじ溝が形成される螺着部３９が、それぞれ形成されている。
【００５０】
そして、先端筒部３４の筒内には、ばね４０が収容され、そのばね４０の一端側がばね受け部３７に受けられている。また、中間筒部３５の筒内には、放射状の羽根を有するボール受け部４１およびボール４２が収容され、ボール受け部４１がばね４０の他端側上において、係止部３８に係止可能に配置され、ボール４２がボール受け部４１上において、ボール受け部４１に受け入れ可能に配置されている。
【００５１】
ジョイント部３３は、その後端部にガス供給ライン３１が接続されるとともに、その先端部には、ガス供給ライン３１に連結するガス供給ライン３１と同径のガス導入孔４３が形成されている。また、先端部の外周には、ねじ山が形成される螺着部４４が形成されるとともに、先端部と後端部との間の途中には、六角ボルト４５が一体的に設けられている。
【００５２】
そして、ジョイント部３３は、ワッシャ４６を介してノズル部３２に、ジョイント部３３の螺着部４４がノズル部３２の螺着部３９に六角ボルト４５を回転させることにより螺着されることによって、接続されている。
【００５３】
このノズル部３２では、ジョイント部３３がノズル部３２に接続された状態において、ジョイント部３３におけるガス導入孔４３が開口される先端縁部４７が、中間筒部３５の筒内のボール４２上において、ボール４２およびボール受け部４１が移動可能な間隔を隔てて、係止部３８と対向配置される。
【００５４】
そして、このノズル部３２では、不活性ガスが供給されないときには、ばね４０の付勢力により、ボール受け部４１およびボール４２がジョイント部３３の先端縁部４７側に向かって付勢され、ボール４２が先端縁部４７におけるガス導入孔４３の開口部を塞ぎ、これによって不活性ガスの逆流が防止されている。
【００５５】
一方、不活性ガスが供給されるときには、先端縁部４７におけるガス導入孔４３の開口部からの不活性ガスの噴射力によって、ボール４２およびボール受け部４１がばね４０の付勢力に抗してばね４０側に押圧され、ボール受け部４１が係止部３８に係止されるとともに、先端縁部４７におけるガス導入孔４３の開口部とボール４２との間に隙間が形成される。これによって、不活性ガスは、その間から中間筒部３５内に流入し、ボール受け部４１およびボール４２と中間筒部３５の内周面との隙間を介して、先端筒部３４内に流入し、先端筒部３４の先端から流出される。
【００５６】
また、このガス供給部３では、ガス供給ライン３１が全体的に温度調整可能および圧力調整可能に構成されており、定量供給ポンプ２９によって、超臨界状態で、不活性ガスをガスノズル３０からシリンダ９内に供給できるように構成されている。
【００５７】
そして、このようなガス供給部３において、ノズル部３２は、シリンダ９のノズル接続口４８に、先端筒部３４および中間筒部３５が、シリンダ９の内周面４９の近傍まで埋設されるようにして接続されており、ノズル接続口４８における先端筒部４７の先端からシリンダ９の内周面４９までの間には、先端筒部３４からシリンダ９に供給される超臨界状態の不活性ガスを、シリンダ９内の成形材料に分散させるための多孔質部材５０が埋設されている。
【００５８】
多孔質部材５０は、たとえば、その平均孔径が１〜１００μｍ、好ましくは、１０〜１００μｍ、さらに好ましくは、３０〜６０μｍ、気孔率が１０〜６０％、好ましくは、２０〜４０％のセラミックまたは金属からなる焼結多孔質体であって、超臨界状態の不活性ガスの供給量にもよるが、その厚さが２〜１５ｍｍ、好ましくは、５〜１０ｍｍ、直径が３〜２０ｍｍφ、好ましくは、６〜１５ｍｍφの円柱状に形成されている。
【００５９】
なお、多孔質部材５０の平均孔径が１０μｍ未満であると、超臨界状態の不活性ガスの供給圧力が高くなり過ぎて、超臨界状態の不活性ガスの供給効率が低下し、１００μｍを超えると、超臨界状態の不活性ガスを数十μｍのサイズで成形材料に供給することができず、超臨界状態の不活性ガスを高分散状態で成形材料に混合できない場合がある。
【００６０】
また、この多孔質部材５０は、ノズル部３２の先端筒部３４の先端の開口径よりも大径に形成されており、その一端面が、先端筒部３４の先端と接触され、その反対側の他方面がシリンダ９の内周面４９と略面一となるように配置されている。
【００６１】
なお、ノズル接続口４８は、シリンダ９におけるスクリュー１０の軸方向途中、すなわち、ホッパ１２よりもスクリュー１０の軸方向下流側であって、かつ、押出口１５よりも上流側において、シリンダ９の外周面５１から内周面４９までを貫通するように形成されている。ノズル接続口４８の形成位置は、その目的および用途により、適宜決定すればよいが、ノズル接続口４８が形成されるスクリュー９の軸方向途中位置から、押出口１５が形成される軸方向他端部までの間において、成形材料と不活性ガスとを十分に混合分散して溶解できる軸方向距離が確保される位置に設定される。
【００６２】
ダイ４は、図１に示すように、第２押出機８の押出口２７に接続されており、不活性ガスが溶解されている成形材料が通過する押出通路５２を備えている。
【００６３】
押出通路５２は、シリンダ２２の軸方向に沿う貫通孔として形成されており、その上流側端部がシリンダ２２の押出口２７に接続され、その下流側端部が大気に開放される開放口５４として形成されている。
【００６４】
また、このダイ４は、公知のＴダイとして形成され、押出通路５２は、押出方向途中から下流側端部の開放口５４に向かって開口断面積が次第に小さくなるように形成されており、開放口５４から成形材料をシート状に押し出すようにしている。そして、この開放口５４が押し出し時の抵抗となって、押出通路５２における開放口５４の上流側（シリンダ２２内におけるダイ４に接続されている近傍を含む。）の圧力が保持されている。
【００６５】
また、ダイ４には、図示しないヒータおよび温度センサが内臓されており、これらがＣＰＵ５に接続されている。これによって、温度センサによって検知される検知温度に基づいて、ヒータがＣＰＵ５によって温度制御されることにより、このダイ４が温度調節されている。
【００６６】
ローラ部６０は、ダイ４から押し出される成形材料の押出方向下流側に配置され、チルドローラ６１、搬送ローラ６２および巻取ローラ６３を備えている。
【００６７】
チルドローラ６１は、互いに対向する１対のローラから構成され、ＣＰＵ５に接続される図示しないヒータ、温度センサおよび駆動モータなどを備えている。このチルドローラ６１は、ＣＰＵ５の制御により、温度センサによって検知された検知温度に基づいてヒータが制御されることにより、ローラの表面温度が制御され、また、ＣＰＵ５の制御により駆動モータが駆動され、回転速度が制御されている。
【００６８】
また、このチルドローラ６１は、２つのローラ間に成形材料を挟持して、その成形材料に付与する圧力が、たとえば、０．０１〜２ＭＰａ、好ましくは、０．０５〜１ＭＰａに設定されている。
【００６９】
また、搬送ローラ６２は、チルドローラ６１に対して、成形材料の押出方向下流側において、上下方向に２つ配置されており、各搬送ローラ６２は、ＣＰＵ５に接続される図示しない駆動モータを備えている。各搬送ローラ６２は、ＣＰＵ５により駆動モータが駆動されることにより、チルドローラ６１を通過した成形材料を巻取ローラ６３に搬送するように構成されている。
【００７０】
巻取ローラ６３は、搬送ローラ６２に対して、成形材料の押出方向下流側に配置されており、ＣＰＵ５に接続される図示しない駆動モータを備えている。巻取ローラ６３は、ＣＰＵ５により駆動モータが駆動されることにより、搬送ローラ６２を通過した成形材料を巻き取るように構成されている。
【００７１】
なお、ＣＰＵ５には、第１押出機６の駆動モータ１１およびヒータ１３、絞り１９、第２押出機８の駆動モータ２４およびヒータ２５、定量供給ポンプ２９、および、ダイ４、チルドローラ６１、搬送ローラ６２、巻取ローラ６３を含むこれらに設けられている、図示しない、温度センサ、圧力センサおよびヒータなどの各部が接続されており、これら各部を制御している。
【００７２】
次に、このタンデム型押出発泡成形装置１によって、成形材料を押出発泡成形する方法について説明する。
【００７３】
このタンデム型押出発泡成形装置１によって押出発泡成形するには、まず、第１押出機６において、ＣＰＵ５によって、駆動モータ１１を、２本のスクリュー１０が所定の回転速度（たとえば、１〜２００回転／分、好ましくは、３０〜１５０回転／分）で回転するように駆動制御するとともに、ヒータ１３を、シリンダ９内が成形材料の溶融温度以上（成形材料（樹脂）の種類にもよるが、たとえば、１００〜３５０℃、好ましくは、１２０〜３００℃であり、たとえば、成形材料（樹脂）の溶融温度の５〜５０℃以上、好ましくは、１０〜３０℃以上）となるように温度制御する。また、ＣＰＵ５によって、シリンダ９内が所定の圧力（上記の温度制御において、成形材料に対して不活性ガスが溶解する所定の圧力、たとえば、５〜３０ＭＰａ、好ましくは、８〜２０ＭＰａ）となるように、絞り１９の進退動作を制御する。
【００７４】
そして、ホッパ１２から所定量の成形材料を、第１押出機６のシリンダ９内に連続的に投入する。そうすると、シリンダ９内に投入された成形材料が、溶融されながらシリンダ９内を押出方向下流側に向かって連続的に流動する。
【００７５】
また、これとともに、ＣＰＵ５によって、定量供給ポンプ２９を駆動制御して、所定量の超臨界状態の不活性ガスを、ガスタンク２８から、ガス供給ライン３１を介してガスノズル３０に送り、その所定量の超臨界状態の不活性ガスを、ガスノズル３０から多孔質部材５０を介してシリンダ６内に連続的に供給する。
【００７６】
なお、ＣＰＵ５による定量供給ポンプ２９の駆動制御によって供給される超臨界状態の不活性ガスの供給量は、成形材料の種類や、目的とするマイクロセルラーフォームの物性により、適宜決定すればよいが、ダイ４から押し出した成形材料が、押し出した瞬間に急激に発泡しないようにするために、たとえば、シリンダ９内において混合される成形材料および不活性ガスの合計に対して、５重量％以下、好ましくは、３重量％以下、より好ましくは、たとえば、不活性ガスが炭酸ガスの場合には、０．０５〜２重量％、たとえば、不活性ガスが窒素ガスの場合には、０．０５〜０．５重量％となるように設定される。不活性ガスの供給量がこれより多いと、ダイ４から押し出した瞬間に急激に発泡し、気泡径が大きくなり、スキン層が形成できない場合がある。
【００７７】
そして、シリンダ９内を溶融されながら流動する成形材料が、ガスノズル３０が接続されるノズル接続口４８に到達すると、その成形材料に、ガスノズル３０から多孔質部材５０を介して供給される超臨界状態の不活性ガスが連続的に混合され、シリンダ９内の温度および圧力によって、成形材料に超臨界状態の不活性ガスが連続的に溶解される。
【００７８】
そして、超臨界状態の不活性ガスが溶解された成形材料は、押出口１５から連続的に押し出されると、出口部１６、接続管１８および入口部１７を介して、第２押出機８のシリンダ２２内に連続的に供給される。
【００７９】
また、第２押出機８においては、ＣＰＵ５によって、駆動モータ２４を、２本のスクリュー２３が所定の回転速度（たとえば、１〜２００回転／分、好ましくは、１０〜１５０回転／分）で回転するように駆動制御するとともに、ヒータ２５を、第２押出機８のシリンダ２２内が、第１押出機６のシリンダ９内の温度よりも低く、かつ、溶融温度よりも高い温度であって、押出方向に従って順次ブロックごとに低くなるような温度（成形材料（樹脂）の種類にもよるが、たとえば、押出方向最上流側温度が８０〜３００℃、好ましくは、８０〜２００℃で、押出方向最下流側温度が７０〜２８０℃、好ましくは、７０〜１７０℃）に温度制御する。
【００８０】
また、この第２押出機８のシリンダ２２内は、上記したＣＰＵ５による絞り１９の進退動作の制御により、所定の圧力に設定されている。このシリンダ２２内の圧力は、上記の温度制御において、成形材料に対して不活性ガスが溶解状態を維持できる所定の圧力であって、かつ、ダイ４からの押し出し時に成形材料が発泡しないような所定の圧力差が付与される圧力、たとえば、４〜２５ＭＰａ、好ましくは、６〜２０ＭＰａに設定されている。
【００８１】
そして、第２押出機８のシリンダ２２内に連続的に供給された、不活性ガスが溶解されている成形材料は、２本のスクリュー２３の回転によって、さらに不活性ガスが成形材料に対して均一に分散溶解され、シリンダ２２内の圧力が保持された状態で、冷却されながら押出方向下流側に流動し、押出口２７からダイ４に向かって連続的に押し出される。
【００８２】
また、ダイ４においては、ＣＰＵ５によって、このダイ４を、ダイ４に流動されてきた成形材料のその状態における固化温度よりも高い温度に温度制御する。
【００８３】
なお、ダイ４の温度が、これより低いと、成形材料（樹脂）が固化して押し出しできなくなる場合がある。
【００８４】
また、成形材料（樹脂）のその状態における固化温度は、場合により結晶化温度またはガラス転移点で表すこともでき、より具体的には、ガスを溶解した成形材料（樹脂）の固化温度を測定することにより、求めることができる。
【００８５】
そして、ダイ４に流動されてきた、不活性ガスが溶解されている成形材料は、押し出し前後、つまり、押出抵抗部５３の通過前後の圧力差が４〜２５ＭＰａ、好ましくは、６〜２０ＭＰａとなるように、押出通路５２を通過して、開放口５４から、所定の形状で大気圧下に連続的に押し出される。
【００８６】
このとき、押し出された成形材料は、上記した不活性ガスの濃度において、上記した温度および圧力差で押し出されるので、ダイ４から押し出した瞬間には、あまり発泡せず実質的に発泡しないか低発泡状態（ここで、低発泡状態とは、発泡倍率が０．１倍（１０％）以下の状態として定義することができる。）にあり、不活性ガスが溶解した溶融状態が維持されている。
【００８７】
また、チルドローラ６１においては、ＣＰＵ５によって、図示しないヒータを、ローラの表面温度が、ダイ４の温度よりも低い、たとえば、上記した固化温度より０〜３０℃低く、好ましくは、２〜１０℃低くなるように温度制御する。
【００８８】
そして、実質的に発泡しないか低発泡状態にある成形材料が、チルドローラ６１のローラの間に挟持され、搬送されつつ押圧されると、その押圧力（剪断力）により、多数のミクロな気泡核が均一に形成され、次いで、その気泡核が成長することにより、多数の微細なセルが均一に生成し、これによって微細なセルを有する微細セル発泡体（マイクロセルラーフォーム）が成形される。
【００８９】
その後、このようにして形成されたマイクロセルラーフォームは、圧延によりシート状となっており、搬送ローラ６２による搬送により、巻取ローラ６３によって巻き取られる。
【００９０】
このような押出発泡成形方法によれば、ダイ４からの押し出し時には、成形材料が押し出した瞬間には実質的に発泡しないか低発泡状態にある、つまり、ダイ４からの押し出し時には、気泡核が意図的に形成されていないので、ダイ４からの押し出し時に、そのような気泡核に起因する気泡の破泡あるいは合泡の発生がなく、そして、その後に、ローラ部６０において、チルドローラ６１によって押圧されることにより、成形材料中において気泡核を形成して、これを成長させることにより発泡させるので、微細なセルを有するマイクロセルラーフォームを、所望の厚みおよび形状で、連続的に押出発泡成形することができる。
【００９１】
また、ローラ部６０においては、これと同時に、チルドローラ６１のローラの表面温度をコントロールすることにより、マイクロセルラーフォームの表面（表層）を実質的に発泡させず、内側（内層）において発泡状態とすることができるので、マイクロセルラーフォームにおけるローラとの接触面をスキン層とすることができる。その結果、スキン層を有するマイクロセルラーフォームを簡易かつ生産効率よく製造することができる。
【００９２】
なお、このような押出発泡成形方法により得られるマイクロセルラーフォームは、たとえば、その厚みが、０．１〜１０ｍｍ、さらには、０．５〜５ｍｍ、その平均セル径が、１５０μｍ以下、さらには、３０μｍ以下、セル密度が１０５〜１０１０個／ｃｍ３、さらには、１０６〜１０９個／ｃｍ３、その発泡倍率が２倍以上、さらには、３〜１０倍であり、所望の形状の発泡体として得ることができる。このようなマイクロセルラーフォームは、特に制限されないが、たとえば、容器、容器成形用シートなどとして用いることができる。
【００９３】
なお、平均セル径は、たとえば、ＳＥＭ写真の単位面積において、セル直径を平均して、その平均直径をセル数でわることにより求めることができる。
【００９４】
また、セル密度は、ＳＥＭ写真を用いて、次式より求めることができる。
【００９５】
セル密度＝Ｎ（３／２）／（１０−４×√Ｓ）３    （個／ｃｍ３）
Ｎ：セル数
Ｓ：測定面積（μｍ２）
また、このタンデム型押出発泡成形装置１によれば、たとえば、第２成形機８のシリンダ２２内に、たとえば、予め気泡核を形成するための核形成器などを設ける必要もないので、装置構成の簡略化を図ることができるとともに、押し出し時において、確実に圧力制御することができ、また、第２成形機８が長くなることもなく、工業的に有利な押出発泡成形装置として提供することができる。
【００９６】
また、このタンデム型押出成型装置１では、第１押出機６のシリンダ９内における成形材料と超臨界状態の不活性ガスとの混合において、絞り１９によって、第１押出機６から第２押出機８に押し出される時の圧力を調整することができるので、溶融される成形材料に超臨界状態の不活性ガスを適切に溶解することができる。すなわち、絞り１９によって、シリンダ９内の圧力を高く維持すれば、シリンダ９内に成形材料および超臨界状態の不活性ガスが滞留しやすくなるとともに、高圧状態でのガスの拡散速度を速くすることができるので、成形材料に超臨界状態の不活性ガスが溶解しやすくなる。そのため、このような絞り１９を設けるのみの簡易な構成によって、シリンダ９内において、超臨界状態の不活性ガスを成形材料に効率良く溶解させることができ、マイクロセルラーフォームを、生産効率よく製造することができる。
【００９７】
また、このような絞り１９によって、第１押出機６から第２押出機８に押し出される成形材料の押出量が調整されるので、第２押出機８のシリンダ２２内の圧力も、この絞り１９によって簡易かつ確実に調整することができる。そのため、ダイ４から押し出される成形材料に、確実に所望の圧力差を付与することができる。
【００９８】
また、このタンデム型押出発泡成形装置１では、第１押出機６が、２本のスクリュー１０を備える二軸押出機として構成されているので、ホッパ１２から供給される成形材料と、ガスノズル３０から供給される不活性ガスとを、より一層効率良く混合することができる。また、このタンデム型押出発泡成形装置１では、第２押出機８が、２本のスクリュー２３を備える二軸押出機として構成されているので、不活性ガスの成形材料に対する、より均一な分散溶解を図ることができる。
【００９９】
また、このタンデム型押出発泡成形装置１では、不活性ガスが、ガスノズル３０から多孔質部材５０を介してシリンダ９内に供給されるので、多孔質部材５０の平均孔径が、１０〜１００μｍである場合には、不活性ガスを数十μｍのサイズで成形材料に分散させることができる。すなわち、Ｆｉｃｋの法則によると、次式（１）が成り立つ。
【０１００】
ｔ  ≒  Ｌ２／Ｄ                          （１）
（ｔ：ガス溶解（拡散）時間（ｓｅｃ）、Ｌ：ガス拡散距離（ｃｍ）、Ｄ：ガス拡散係数（ｃｍ２／ｓ））
ガス拡散係数Ｄは、通常、１０−６〜１０−８ｃｍ２／ｓのオーダーであり、たとえば、２分以内に、超臨界状態の不活性ガスを成形材料中に完全溶解させるためには、その拡散距離を１００μｍ以内にすればよく、そのため、多孔質部材５０の平均孔径が、１〜１００μｍである場合には、不活性ガスを成形材料に高分散状態で混合することができる。その結果、多孔質部材５０を設けるのみの簡易な構成で、超臨界状態の不活性ガスを成形材料に短時間で完全溶解させることができる。
【０１０１】
以上の説明では、本発明の押出発泡成形装置を、タンデム型押出発泡成形装置１として説明したが、本発明の押出発泡成形装置は、これに限らず、たとえば、図３に示すようなシングル型押出発泡成形装置１Ａとして構成してもよい。なお、この図３においては、図１と同等の部材については、図１に付した参照符号と同一の参照符号を付して、その説明を省略する。なお、図３では、ＣＰＵ５の制御系の図示は省略している。
【０１０２】
図３において、このシングル型押出発泡成形装置１Ａでは、押出機として、第２押出機８を設けずに、第１押出機６のスクリュー１０よりも、軸方向長さが長いスクリュー１０Ａと、そのスクリュー１０Ａに対応するシリンダ９Ａを備える押出機２Ａが用いられている。この押出機２Ａにおいても、シリンダ９Ａおよびスクリュー１０Ａの軸方向長さを、超臨界状態の不活性ガスを成形材料に十分に溶解させた後、その成形材料を十分に冷却できる長さとして設定されていれば、上記と同様の押出発泡成形方法によって、微細なセルを有するマイクロセルラーフォームを、所望の厚みおよび形状で、連続的に押出発泡成形することができる。
【０１０３】
また、以上の説明では、第１押出機６および第２押出機８を、二軸押出機として構成したが、本発明の押出機においては、これに限らず、たとえば、１本のスクリューを備える単軸押出機として構成してもよい。
【０１０４】
また、以上に説明した押出発泡成形方法では、ダイ４から押し出した後に、ローラ部６０においてチルドローラ６１によって成形材料を押圧したが、本発明において、外力を加える方法は、特に制限されず、たとえば、ダイ４から実質的に発泡しないか低発泡状態となるように押し出した後、延伸することもできる。
【０１０５】
図４には、ダイ４から押し出した後、延伸することのできるローラ部６０を備える、タンデム型押出発泡成形装置１の要部構成を示す概略全体構成図である。なお、図４においては、図１に示す部材と同様の部材には、同一の参照符号を付して、その説明を省略する。
【０１０６】
図４において、ローラ部６０は、ダイ４から押し出される成形材料の押出方向下流側に配置され、第１チルドローラ６４、第２チルドローラ６５および巻取ローラ６３を備えている。
【０１０７】
第１チルドローラ６４は、ダイ４に対して、成形材料の押出方向下流側に所定間隔を隔てて配置され、互いに対向する１対のローラから構成されている。この第１チルドローラ６４は、ＣＰＵ５に接続される図示しないヒータ、温度センサおよび駆動モータなどを備えている。この第１チルドローラ６４は、ＣＰＵ５の制御により、温度センサによって検知された検知温度に基づいてヒータが制御されることにより、ローラの表面温度が制御され、また、ＣＰＵ５の制御により駆動モータが駆動され、回転速度が制御されている。
【０１０８】
また、第２チルドローラ６５は、第１チルドローラ６４に対して、成形材料の押出方向下流側に所定間隔を隔てて配置され、互いに対向する１対のローラから構成されている。この第２チルドローラ６５もまた、ＣＰＵ５に接続される図示しないヒータ、温度センサおよび駆動モータなどを備えている。また、第２チルドローラ６５は、ＣＰＵ５の制御により、温度センサによって検知された検知温度に基づいてヒータが制御されることにより、ローラの表面温度が制御され、また、ＣＰＵ５の制御により駆動モータが駆動され、回転速度が制御されている。
【０１０９】
そして、これら第１チルドローラ６４および第２チルドローラ６５は、ＣＰＵ５の制御によって、それらの回転速度が、一方が遅く他方が速くなるように設定されている。より具体的には、第１チルドローラ６４の回転速度が、例えば、２〜１０回転／分に設定され、第２チルドローラ６５の回転速度が、例えば、５〜１００回転／分に設定され、第１チルドローラ６４の回転速度が、第２チルドローラ６５の回転速度に対して、５〜５０％、好ましくは、１０〜２０％遅くなるように設定されている。これによって、延伸速度が、０．５〜１００ｍ／分、好ましくは、１〜１０ｍ／分に設定されている。また、延伸倍率は、２〜１００倍、好ましくは、５〜２０倍に設定されている。
【０１１０】
そして、ダイ４から押し出された成形材料は、第１チルドローラ６４においては、上側のローラの上方を通過した後、その上側のローラに、押出方向と反対方向かつ下方に向かうように巻回され、その後、上側のローラと下側のローラとの間に挟持された後、下側のローラに、押出方向かつ上方に向かうように巻回された後、第２チルドローラ６５に向かって送り出される。
【０１１１】
また、第２チルドローラ６５においては、上側のローラの上方を通過した後、その上側のローラに、押出方向と反対方向かつ下方に向かうように巻回され、その後、上側のローラと下側のローラとの間に挟持された後、下側のローラに、押出方向かつ上方に向かうように巻回された後、巻取ローラ６３に向かって送り出される。
【０１１２】
巻取ローラ６３は、第２チルドローラ６５に対して、成形材料の押出方向下流側に所定間隔を隔てて配置され、ＣＰＵ５に接続される図示しない駆動モータを備えている。巻取ローラ６３は、ＣＰＵ５により駆動モータが駆動されることにより、第１チルドローラ６４および第２チルドローラ６５を通過した成形材料を巻き取るように構成されている。
【０１１３】
そして、この図４に示すタンデム型押出発泡成形装置１では、上記と同様に、ダイ４から実質的に発泡しないか低発泡状態となるように押し出された成形材料が、このローラ部６０において、回転速度差のある第１チルドローラ６４および第２チルドローラ６５の間に挟持されたときに、延伸される。そうすると、その延伸力により、多数のミクロな気泡核が均一に形成され、次いで、その気泡核が成長することにより、多数の微細なセルが均一に生成し、これによって微細なセルを有する微細セル発泡体（マイクロセルラーフォーム）が成形される。
【０１１４】
その後、このようにして形成されたマイクロセルラーフォームは、延伸によりシート状あるいはフィルム状となっており、巻取ローラ６３によって巻き取られる。
【０１１５】
なお、第１チルドローラ６４および第２チルドローラ６５は、ＣＰＵ５によって、図示しないヒータを、ローラの表面温度が、ダイ４の温度よりも低い、たとえば、ダイ４の温度より０〜５０℃低く、好ましくは、１０〜３０℃低くなるように温度制御される。
【０１１６】
このような押出発泡成形方法によれば、ダイ４からの押し出し時には、成形材料が押し出した瞬間には実質的に発泡しないか低発泡状態にある、つまり、ダイ４からの押し出し時には、気泡が意図的に形成されていない。そして、その後に、ローラ部６０において、第１チルドローラ６４および第２チルドローラ６５によって延伸されることにより、成形材料中において気泡核を形成して、これを成長させることにより発泡させるので、微細なセルを有するマイクロセルラーフォームを、所望の厚みおよび形状で、連続的に押出発泡成形することができる。
【０１１７】
また、この押出発泡成形方法では、ダイ４から押し出した後に、延伸手段としての第１チルドローラ６４および第２チルドローラ６５の回転速度差により、成形材料を１軸延伸したが、たとえば、ダイ４から実質的に発泡しないか低発泡状態となるように押し出した後、二軸延伸することもできる。
【０１１８】
すわわち、二軸延伸する場合には、図１に示すタンデム型押出発泡成形装置１において、ローラ部６０を、たとえば、縦延伸用のローラと横延伸用のテンターとを備える二軸延伸手段としての公知の二軸延伸機に変更すればよい。
【０１１９】
このような二軸延伸によっても、微細なセルを有するマイクロセルラーフォームを、所望の厚みおよび形状で、連続的に押出発泡成形することができる。
【実施例】
【０１２０】
実施例１
図１に示すタンデム型押出発泡成形装置を用い、押出発泡成形条件を下記のように設定して、ポリプロピレンのペレットを押出発泡成形した。得られたマイクロセルラーフォームは、スキン層を有し、長手方向に連続する断面形状がシート形状であって、その厚みが１ｍｍ、平均セル径が１１．６μｍ、セル密度が７．７×１０８個／ｃｍ３、発泡倍率が２倍であった。また、得られたマイクロセルラーフォームのＳＥＭ写真（倍率１００、加速電圧：２０ｋＶ）を図５に示す。
（押出発泡成形条件）
第１成形機：ホッパ投入量２０ｋｇ、スクリュー回転速度７０回転／分、ヒータ温度（シリンダ内温度）２４０℃、シリンダ内圧力１５ＭＰａ
不活性ガス：超臨界炭酸ガス、ガス供給量（ガス濃度）０．１重量％
第２成形機：スクリュー回転速度１５回転／分、ヒータ温度（シリンダ内温度）最上流側１８０℃、最下流側１５２℃、シリンダ内圧力１０ＭＰａ
ダイ：ダイ温度１５２℃、圧力差１０ＭＰａ
チルドローラ：ローラ表面温度１５０℃
実施例２
図４に示すタンデム型押出発泡成形装置を用い、押出発泡成形条件を下記のように設定して、ポリ乳酸のペレットを押出発泡成形した。得られたマイクロセルラーフォームは、長手方向に連続する断面形状がシート形状であって、その厚みが１ｍｍ、平均セル径が１２．６μｍ、セル密度が１．６×１０８個／ｃｍ３、発泡倍率が３倍であった。また、得られたマイクロセルラーフォームの延伸前後のＳＥＭ写真（倍率１００、加速電圧：２０ｋＶ）を図６（延伸前）および図７（延伸後）に示す。
（押出発泡成形条件）
第１成形機：ホッパ投入量１２ｋｇ、スクリュー回転速度１００回転／分、ヒータ温度（シリンダ内温度）２２０℃、シリンダ内圧力１５ＭＰａ
不活性ガス：超臨界炭酸ガス、ガス供給量（ガス濃度）１．５重量％
第２成形機：スクリュー回転速度１５回転／分、ヒータ温度（シリンダ内温度）最上流側１６０℃、最下流側１５０℃、シリンダ内圧力１０ＭＰａ
ダイ：隙間１ｍｍ、幅１００ｍｍ、ダイ温度１５０℃、圧力差８ＭＰａ
第１チルドローラ：ローラ表面温度１２０℃、回転速度３回転／分
第２チルドローラ：ローラ表面温度１２０℃、回転速度１５回転／分
延伸速度：５ｍ／分
【図面の簡単な説明】
【０１２１】
【図１】本発明の微細セル発泡体の押出発泡成形装置としてのタンデム型押出発泡成形装置の要部構成を示す概略全体構成図である。
【図２】図１のタンデム型押出発泡成形装置のガスノズルの要部構成を示す概略拡大構成図である。
【図３】本発明の微細セル発泡体の押出発泡成形装置としてのシングル型押出発泡成形装置の要部構成を示す概略全体構成図である。
【図４】本発明の微細セル発泡体の押出発泡成形装置としての他のタンデム型押出発泡成形装置の要部構成を示す概略全体構成図である。
【図５】実施例１で得られたポリプロピレンからなるマイクロセルラーフォームのＳＥＭ写真である。
【図６】実施例２で得られたポリ乳酸からなるマイクロセルラーフォームの延伸前のＳＥＭ写真である。
【図７】実施例２で得られたポリ乳酸からなるマイクロセルラーフォームの延伸前のＳＥＭ写真である。
【符号の説明】
【０１２２】
１    タンデム型押出発泡成形装置
２    押出機
３    ガス供給部
４    ダイ
２９  定量供給ポンプ
６０  ローラ部
６１  チルドローラ
６４  第１チルドローラ
６５  第１チルドローラ
【図１】
2004338396.tif 000003
【図２】
2004338396.tif 000004
【図３】
2004338396.tif 000005
【図４】
2004338396.tif 000006
【図５】
2004338396.tif 000007
【図６】
2004338396.tif 000008
【図７】
2004338396.tif 000009